(57)【特許請求の範囲】
【請求項１】
ソーダ石灰ガラスの殺生物性ガラス表面を製造する方法であって、ソーダ石灰ガラスのガラス表面を、銀または銀塩または銀イオンと直接的または間接的に接触させ、かつレーザによる少なくとも１つのレーザ光線を利用して直接的または間接的に加熱して、前記ソーダ石灰ガラス由来のナトリウムイオンと前記銀イオンによる銀イオンとの、または前記銀由来もしくは前記銀塩由来の銀イオンとのイオン交換を生じさせ、かつ前記ガラス表面の領域にある前記銀イオンによる銀イオン組込みを生じさせる方法において、
前記レーザによる少なくとも１つのレーザ光線を利用して前記ガラス表面を加熱する前に、前記ガラス表面に、支持層と、その上に配置または施与された銀から構成される層と、その上に配置または施与された、前記銀から構成される層を被覆するワニス保護層とを有する転写支持体を、前記ワニス保護層の、接着性ではない表面が前記ガラス表面に直接接触するように載せ、それに続いて、前記レーザによる少なくとも１つのレーザ光線を利用して前記ガラス表面を加熱することを特徴とする方法。
【請求項２】
前記ソーダ石灰ガラスが、槽側と空気側とを有するフロートガラスであり、前記フロートガラスの空気側の前記ガラス表面を、前記銀と、または前記銀塩と、または前記銀イオンと接触させることを特徴とする、請求項１記載の方法。
【請求項３】
前記支持層が、プラスチックで形成されているか、またはプラスチックからなることを特徴とする、請求項１または２記載の方法。
【請求項４】
前記支持層が、フィルムまたはリボンであることを特徴とする、請求項１から３までのいずれか１項記載の方法。
【請求項５】
前記レーザによる少なくとも１つのレーザ光線を利用して前記ガラス表面を加熱して、前記ガラス表面の領域に面状または点状の、および／または点としての殺生物性構造を得ることを特徴とする、請求項１から４までのいずれか１項記載の方法。
【請求項６】
前記レーザによる少なくとも１つのレーザ光線を利用して、個別の、好ましくは点状の部位において、前記個別の部位が重複するかまたは重複しないように、前記ガラス表面を時間的に順次、加熱することを特徴とする、請求項１から５までのいずれか１項記載の方法。
【請求項７】
前記銀から構成される層を有する前記転写支持体を、押え体を利用して、前記銀から構成される層を被覆する前記保護層により前記ガラス表面に対して押し付けることを特徴とする、請求項１から６までのいずれか１項記載の方法。
【請求項８】
前記転写支持体が、前記保護層から離れた方の支持体側を有すること、および前記少なくとも１つのレーザ光線が、前記転写支持体の、前記保護層から離れた方の支持体側の方向ならびにその支持体側へと直接的または間接的に放射され、それによって前記ガラス表面が加熱されることを特徴とする、請求項１から７までのいずれか１項記載の方法。
【発明の詳細な説明】
【技術分野】
【０００１】
殺生物性表面、特に抗菌性表面の製造は、ますます重要性を増している。定評のあるアプローチは、強力な化学洗浄剤で表面に付着する微生物を殺滅することである。これは人間および環境にとって有益とはいえない。その一方で、病原菌を抗生物質で処理すると、時間と共に耐性が生じかねない。つまり、表面上での細菌の付着ないしは増殖を最初から阻止することが有利であろう。その際、例えば、銅（Ｃｕ）、鉛（Ｐｂ）、水銀（Ｈｇ）または銀（Ａｇ）から構成される金属ナノ粒子を含有するコーティングが有利であると判明した。これらの粒子のわずかな割合がイオンとして存在し、細菌への侵入後、特にタンパク質を不活性化するため、その病原菌が死滅することになる。その際、銀イオンが特に効果的であり、それにもかかわらず環境を損なわないことが判明した。銀イオンは、殺菌剤として、特にアスペルギルス・ニガー（Ａｓｐｅｒｇｉｌｌｕｓ  ｎｉｇｅｒ）、シュードモナス・エルギノーザ（Ｐｓｅｕｄｏｍｏｎａｓ  ａｅｒｕｇｉｎｏｓａ）およびスタフィロコッカス・アウレウス（Ｓｔａｐｈｙｌｏｃｏｃｃｕｓ  ａｕｒｅｕｓ）に対して使用可能である。
【０００２】
一般的に、殺生物剤とは、非農業分野において有害生物駆除のために（例えば、ラット、昆虫類、真菌類、微生物に対して）使用されている化学物質または微生物と理解される。殺生物剤は、人間の健康と生産品とを守る。殺生物性製品には、欧州連合内では、（ＥＵ）規則番号５２８／２０１２が課せられる。この規則では、第３条第１項ａ）において、殺生物性製品が、
−  その形で利用者に到達し、かつ１つ、もしくは複数の有効成分からなるか、有効成分を含有するか、または生成する、単なる物理的または機械的な作用とは異なるやり方で有害生物を破壊するか、抑止するか、無害にするか、その作用を阻止するか、または別のやり方で撲滅することを目的とするあらゆる物質または混合物
および
−  それ自体は第１の長点記号の項目に記載のものには含まれない物質または混合物から生成され、かつ単なる物理的または機械的な作用とは異なるやり方で有害生物を破壊するか、抑止するか、無害にするか、その作用を阻止するか、または別のやり方で撲滅することを目的とするあらゆる物質または混合物
と定められている。
【０００３】
殺菌剤とは、細菌を殺滅する化学物質である。殺菌剤は、殺微生物剤の物質群に属する。「殺菌性」という形容詞は、物質の、細菌に対する殺滅作用を表す。
【０００４】
ガラスを化学的に硬化および／または着色する目的で、ガラス表面においてアルカリ金属イオンのイオン交換を行う方法が一般的に公知になっている。
【０００５】
これに関して、従来技術による公知のいくつかの方法を記載している独国特許出願公開第３８４００７１号明細書（ＤＥ  ３８４００７１  Ａ１）の参照も指摘できる。つまり、
−  より大きなアルカリ金属イオンによる、より小さなアルカリ金属イオンの置換、その結果、ガラス表面で圧縮応力が生じ、その圧縮応力によりガラスの強度が大幅に改善され得る。
−  ガラス表面において着色を生み出すための、銀イオンおよび／または銅イオンによるアルカリ金属イオンのイオン交換。例えば、ガラス機器上でスケールを生成するために、ＡｇＣｌ含有ペーストの形態でスケールがガラスに施与される。
−  溶融塩（塩浴）を利用したイオン交換であって、およそ４５０℃までの比較的低い温度における、例えばアルカリ金属硝酸塩もしくはアルカリ金属亜硝酸塩の融液を利用したイオン交換、または比較的高い温度における、例えば塩化物および／または硫酸塩の融液を利用したイオン交換。
【０００６】
溶融塩は、被処理ガラスの表面だけでなく、融液コンテナおよびその他の装置の表面も侵食しかねない。溶融塩の取扱いはかなり危険であり、毒性および爆発の危険性ゆえ特別な安全対策を必要とし、それによって大規模での使用がきわめて困難となる。塩浴は、取り込まれて塩浴中に蓄積されるイオン交換生成物により老朽化し、その結果、イオン交換が、妨害されるか、または弱まる。つまり、塩浴を定期的に交換する必要がある。さらに、消費した塩浴の処分には高い費用がかかる。塩浴の老朽化ゆえ、時間と共にイオン交換条件が変わるため、一定の特性を有する方法生成物を得るには、方法パラメータを絶えず調整する必要がある。
【０００７】
溶融塩の原理的な欠点を排除するため、イオン交換時の一定の環境を保証するため、イオン交換に使用する交換媒体にかかわらず被処理ガラス表面または機器設備の侵食ないしは損傷を阻止するため、およびガラス表面から交換媒体を簡単に除去するために、独国特許出願公開第３８４００７１号明細書（ＤＥ  ３８４００７１  Ａ１）によれば、高められた温度で交換可能なカチオンを含む塩層を用いた、ガラスまたはガラスセラミックスでのイオン交換法が提案される。この方法では、イオン交換温度において固体の、溶融および分解しない、粒径が２５０μｍ未満の塩粒子の層を、ガラスまたはガラスセラミックスに施与し、続いてこのガラスまたはガラスセラミックスをイオン交換温度にする。イオン交換は、固体反応で行われる。イオン交換は、電界によって促進され得る。好ましくは、アルカリ金属、銀、亜鉛およびカドミウムの塩を使用する。塩は、特に硫酸塩、塩化物、ピロ硫酸塩、炭酸塩、硝酸塩、リン酸塩、亜硝酸塩および酸化物として使用される。塩層をガラス表面に施与するには、次の方法、つまり静電力を利用した微粉状塩の施与、塩の分散液もしくは懸濁液の吹付け、分散液もしくは懸濁液中へのガラス表面の浸漬、またはスクリーン印刷もしくは転写技術を利用したコーティングが使用可能である。特に、最後に記載した、ガラス表面の選択された部分領域のみをコーティングする技術が適切である。塩層を施与し、場合によっては乾燥させた後、炉内でガラスないしはガラスセラミックスをイオン交換温度にする。この温度は、ガラスないしはガラスセラミックスの種類に応じて、またガラスのガラス転移温度Ｔｇを上回る温度で作業すべきか、またはこれを下回る温度で作業すべきかに応じて、４００℃からおよそ１０００℃の間にある。イオン交換が行われた後に、施与した層を、例えば簡単なブラッシング除去または水への溶解により、再び除去する。
【０００８】
この方法では、溶融塩の場合と同様に、ガラス本体の全体ないしはガラスセラミックス本体の全体がイオン交換温度にされる。この処理は、この方法の場合には炉内で行われるが、それに対して浸漬法の場合には、溶融塩を使用して、加熱された容器が使用される。その結果、処理されるガラス本体ないしはガラスセラミックス本体の構造および／または物理的特性の望ましくない変化が起こりかねない。イオン交換を、被処理ガラス本体ないしは被処理ガラスセラミックス本体の特定部分領域に限定することは、不可能であるか、または非常に手間をかければ可能であるにすぎない。この方法は、比較的汎用性に乏しく、その適用範囲は比較的限定されている。
【０００９】
独国特許出願公開第２８４５１１３号明細書（ＤＥ−Ａ−２８４５１１３）からは、熱可塑性および光感受性を有する銀含有水和ガラスの製造方法が公知となっている。それによれば、水和に適切なガラスに、水和後または水和と同時に、ガラスに光感受性を付与する銀イオン（Ａｇ＋）を組み込むことができる。この方法は、少なくとも１つの表面部にＡｇ＋イオンを含有し、かつ実質的に酸化物ベースで３〜２５Ｍｏｌ％のＮａ２Ｏおよび／またはＫ２Ｏならびに５０〜９５Ｍｏｌ％のＳｉＯ２を含有する（ただし、これらの成分の合計は、組成物全体の少なくとも５５％である）、熱可塑性を有するガラス体の製造である。第１の別法によれば、５ｍｍを超えない厚さのガラス体を、１００℃を超える温度および２０ｐｓｉｇを超える圧力において、最低限、少なくとも１つの表面部が熱可塑性を生じる程度に水和されてＮａ＋イオンおよび／またはＫ＋イオンがＡｇ＋で置換されるまでの時間だけ、ｐＨ４未満のＡｇ＋イオン含有の水溶液と接触させ、その際、水和ガラスのＮａ＋イオンおよび／またはＫ＋イオンの分率は、Ａｇ＋イオンが増加するにつれて低下する。第２の別法によれば、少なくとも１００℃の温度において、実質的に水で飽和された少なくとも１つの表面部の発生に十分な時間にわたって、Ｈ２Ｏを含有する、少なくとも７５％の相対湿度のガス雰囲気にガラス体を曝し、続いて、最初のガス雰囲気の相対湿度の９０％未満である湿度のガス雰囲気との接触により、少なくとも１つの表面部の水含有量が低下するものの、なおも熱可塑性の調整には十分に高い状態にまで脱水させ、最後にガラス体を、１００℃を超える温度において、最低限、Ｎａ＋イオンおよび／またはＫ＋イオンがＡｇ＋で置換されるまでの時間だけ、ｐＨ５未満のＡｇ＋イオン含有水溶液と接触させ、その際、水和ガラスのＮａ＋イオンおよび／またはＫ＋イオンの分率は、Ａｇ＋イオンが増加するにつれて低下する。銀塩溶液中で水和させて紫外線照射により暗色化させた、交換された銀イオン（Ａｇ＋イオン）を含むガラスは、レーザによる偏光レーザ光線または非偏光レーザ光線を用いて光学漂白できる。例えば、薄いガラスリボンを様々な銀塩濃度のＡｇＮＯ３溶液に浸漬し、オートクレーブ内で８時間にわたって２７０℃に加熱する。この方法は、手間がかかり、すでに前記した方法と類似の欠点を有する。
【００１０】
さらに、銀ナノ粒子をガラス表面に施与してワニスで固定することにより、ガラス表面に抗菌性銀イオンを付与することが一般的に公知となっている。銀ナノ粒子から銀イオンが放出され、その銀イオンがマトリクスを通ってガラス表面へと拡散する。そこで、銀イオンは、そこに付着する微生物と相互作用することができる。この方法の欠点は、ワニス層の磨滅にあり、そのため、ある程度時間が経過すると病原菌殺滅作用が低下することになる。
【００１１】
独国特許出願公開第１０２００４０１１３１６号明細書（ＤＥ  １０２００４０１１３１６  Ａ１）から、ガラス表面を親水性領域と疎水性領域とに構造化する方法、およびそのような方法により構造化可能である版型が公知となっている。この文献には、請求項１の上位概念の特徴を有する方法が開示されているが、ソーダ石灰ガラスの殺生物性ガラス表面の製造または形成は開示されていない。この方法では、ガラス表面をプレコーティングする必要があり、また手間のかかる後洗浄が必要である。さらにこの方法では、銀の消費量が比較的多い。
【００１２】
本発明の課題は、ソーダ石灰ガラスの殺生物性、特に殺菌性、つまり抗菌性ガラス表面の製造方法であって、該方法によって、従来技術から公知の方法の欠点が回避され、かつさらなる、ないしはまったく新たな用途が可能となる方法を提供することである。
【００１３】
この課題は、本発明によれば、ソーダ石灰ガラスの殺生物性、特に殺菌性ガラス表面の製造方法であって、ソーダ石灰ガラスのガラス表面を、銀または銀塩または銀イオン（Ａｇ＋イオン）と直接的または間接的に接触させ、かつ少なくとも１つの、好ましくはパルスレーザによる少なくとも１つのレーザ光線を利用して直接的または間接的に、好ましくは局所的に、特に点状または線状に、好ましくは点として加熱して、ソーダ石灰ガラス由来のナトリウムイオン（Ｎａ＋イオン）と銀イオンによる銀イオン（Ａｇ＋イオン）との、または銀由来もしくは銀塩由来の銀イオン（Ａｇ＋イオン）とのイオン交換を生じさせ、かつガラス表面の領域にある銀イオンによる銀イオンの組込みを生じさせる方法において、レーザによる少なくとも１つのレーザ光線を利用してガラス表面を加熱する前に、ガラス表面に、銀から構成される層と、銀から構成される層を被覆する保護層とを有する転写支持体を、保護層がガラス表面に直接接触するように載せ、それに続いて、レーザ、特に固体レーザないしはファイバレーザ、好ましくはＮｄ：ＹＡＧファイバレーザによる少なくとも１つのレーザ光線を利用してガラス表面を加熱する方法によって解決される。この加熱はつまり、ソーダ石灰ガラス由来のナトリウムイオン（Ｎａ＋イオン）と銀イオン（Ａｇ＋イオン）との、または銀由来もしくは銀塩由来の銀イオン（Ａｇ＋イオン）とのイオン交換が生じるように、およびガラス表面の領域にある銀イオンの組込みが生じるように行われる。
【００１４】
該方法は、殺生物性ガラス表面を製造する際の経済性が特に高い点で傑出している。ガラスを銀塩溶液でプレコーティングしてから乾燥させるという従来技術による方法と比べて、本発明による方法は、いくつかのさらなる利点、つまり
−  銀の材料消費量がより少ないこと、
−  プレコーティングが不要であること、
−  手間のかかる後洗浄が不要であること
を有する。
【００１５】
特に有利な一変形実施形態によれば、転写支持体が、保護層から好ましくは反対方向へと離れた方の支持体側（裏側）を有すること、および少なくとも１つのレーザ光線が、転写支持体の、保護層から離れた方の支持体側の方向ならびにその支持体側へと直接的または間接的に放射され、それによってガラス表面が加熱されるか、またはガラス表面が、少なくとも１つのレーザ光線を利用して間接的に加熱されることを予定できる。
【００１６】
本発明による方法では、レーザの少なくとも１つのレーザ光線エネルギーが、転写支持体の転写材料の、銀から構成される層によって、または銀から構成される層を含有するコーティングによって、ほぼ完全に吸収される。その結果、銀ないしはコーティングが転写支持体の支持体材料から離れ、エネルギー（熱）の作用下にソーダ石灰ガラスのガラス表面へと移動する。その際、ガラス表面は、レーザのレーザ光線を利用して、実質的に間接的に加熱されるか、またはもっぱら間接的に加熱される。
【００１７】
本発明による方法では、被処理ガラスが損傷を受けることもなく、また処理済みのガラスが方法に起因する変色を示すこともない。本発明による方法を利用することで、例えば、健康分野、特に病院および診療所において、食品分野、家事分野、特に台所において、衛生分野、建築分野、特に建築用ガラスにおいて、ならびにプロセス工学の装置および機器において多様に使用可能である、ソーダ石灰ガラスの殺生物性、特に殺菌性ガラス表面を製造できる。特に好ましい用途は、ガラスドア、病院用のガラスおよびタッチパッドないしはタッチパネルならびにタッチ感受性画面（「タッチスクリーン」）に関する。本発明による方法を用いることで、ソーダ石灰ガラスに殺生物性表面を、小面積的のみならず大面積的にも付与できる。従来技術から公知の方法に対して、本発明による方法は、特に次の利点を有する。つまり、より安価で、かつエネルギー効率がより良好であり、銀の材料使用量がより少なく、かつガラス表面の構造化、さらにはガラス表面の部分表面のみの構造化が初めて可能である。したがって、例えばガラスドアの場合には、ガラスドアのノブの周りのガラス表面領域でのみ、殺生物性作用と同時に表面構造化を生じさせることができる。本発明による方法を利用することで、殺生物性作用を有すると同時にガラス表面構造、特にマイクロメートル範囲ないしはμｍ規模の精密構造を有するガラス表面を生じさせることができる。
【００１８】
ソーダ石灰ガラスから構成される基本ガラス製品は、ＤＩＮ  ＥＮ  ５７２−１（２０１６年６月）で規定および分類されている。このＥＮ規格には、それらの基本製品の化学組成ならびに最も重要な物理的特性および機械的特性も規定されており、その一般的な品質基準が定められている。
【００１９】
好ましくは、レーザは、赤外線の波長範囲で放射するレーザであってもよい。
【００２０】
有利な一変形形態によれば、レーザは、ＣＯ２レーザまたはＮｄ：ＹＡＧレーザであってもよい。
【００２１】
有利な一形態によれば、銀塩は、硝酸銀または塩化銀であってもよく、かつ／またはアニオンは、硝酸イオンまたは塩素イオンであってもよい。
【００２２】
好ましい一変形実施形態によれば、銀から構成される層は、原子状銀からなってもよい。銀から構成される層は、銀ナノ粒子（ナノ銀）からなってもよい。転写支持体の支持体材料は、前記層を形成するために、銀、特に銀ナノ粒子でコーティング、好ましくはスパッタリングされていてもよい。
【００２３】
保護層は、好ましくはワニス保護層であってもよい。
【００２４】
一形態によれば、転写支持体が、好ましくはプラスチックからなる支持層か、またはプラスチックで形成された支持層を有することを予定できる。その支持層は、フィルムおよび／またはリボンであってもよい。
【００２５】
有利な一変形形態によれば、転写支持体の支持層上に、銀から構成される層が配置または施与されており、その上に保護層が配置または施与されていることを予定できる。好ましい一形態では、支持層と銀から構成される層との間に、支持層への銀の付着を仲介するための接着促進剤層が配置または施与されており、この接着促進剤層は、好ましくは支持層上に直接的に配置または施与されていることを予定できる。
【００２６】
好ましい一変形形態によれば、レーザが、赤外線の波長範囲で放射するレーザであることを予定できる。レーザは、パルスレーザ、ないしはいわゆるｐｗ運転（パルス運転）ないしはＰＷＭ運転（パルス幅変調運転）で運転可能であるか、または運転されるレーザであってもよい。ＰＷＭ運転では、数μｓというパルス期間τの間、レーザがオンになる。次いで、周期期間Ｔ（μｓ）とパルス期間τとの差から得られるオフ期間が生じる。
【００２７】
一変形実施形態によれば、レーザは、ガスレーザ、好ましくは、特に１０．６μｍの主波長において放射するＣＯ２レーザであるか、または固体レーザ、好ましくは、特に１０６４ｎｍの主波長において放射するＮｄ：ＹＡＧレーザ（ネオジム：イットリウム・アルミニウム・ガーネットレーザ）であってもよい。Ｎｄ：ＹＡＧレーザの使用は、ＣＯ２レーザの使用と比べて、視認可能なプロセス変動が大幅に低減するという利点を提供する。さらに、その場合、必要な工程がより少なくなり、さらにそれらの工程をより迅速に処理することができる。
【００２８】
有利な一変形形態によれば、レーザ光線を利用して、個別の、好ましくは点状の部位ないしは点において、その個別の部位ないしは点が重複するか、または重複しないように、ガラス表面を時間的に順次、加熱することを予定できる。
【００２９】
一変形実施形態によれば、電界によってイオン交換を促進することを予定できる。
【００３０】
好ましい一例示的実施形態によれば、銀塩が、硝酸銀（ＡｇＮＯ３）または塩化銀（ＡｇＣｌ）であること、および／またはアニオンが、硝酸イオン（ＮＯ３−）または塩素イオン（Ｃｌ−）であることを予定できる。
【００３１】
特に好ましい一形態によれば、ソーダ石灰ガラスが、槽側と空気側とを有するフロート（板）ガラスであることを予定できる。
【００３２】
「フロートガラス」とは、すでに言及したＤＩＮ  ＥＮ  ５７２−１、第３．１項によれば、金属槽の上に連続的に注いで流すことにより製造した、平行かつ研磨された表面を有する、平坦な、透明の、透き通った、または着色されたソーダ石灰ガラスである。そのＥＮ規格において引用されるＤＩＮ  ＥＮ  ５７２−２には、土木建築におけるフロートガラスを対象にした、寸法および最低品質（光学的および可視的な欠陥に関して）に課される要件が規定されている。
【００３３】
とりわけ好ましい一変形実施形態によれば、フロート（板）ガラスの空気側のガラス表面を、銀と、または銀塩と、または銀イオンと接触させることを予定できる。その場合、ガラス表面がレーザ処理によって光学的に損なわれることはなく、つまり、殺生物性作用を有する処理済みのガラス表面は、人間の目には識別できない。本発明による方法を使用して処理したフロートガラスは、その空気側に、方法に起因する変色を有していない。その処理をフロートガラスの槽側（スズに富む側）で実施した場合、ガラスはわずかに褐色に着色するであろう。フロートガラスの空気側では、その着色を回避できる。
【００３４】
レーザ光線を利用したガラス表面の加熱ないしは処理は、面状または点状、および／または一部位においてのみか、または点として、つまり様々な部位で行い得る。点状の、および／または点としての加熱ないしは処理が、最も経済的な実施形態である。方法の一形態によれば、レーザ光線を利用した加熱ないしは処理を、局所でのみ行うことを予定できる。レーザ光線を利用した加熱ないしは処理が、必ずしもガラス表面全体を含む必要はないことを予定できる。レーザ光線を利用して、ガラス表面の一部のみを加熱ないしは処理することを予定できる。方法の有利な一形態によれば、少なくとも１つのレーザ光線を利用してガラス表面を加熱して、ガラス表面の領域に面状または点状の、および／または点としての殺生物性構造を得るか、ないしは生じさせることを予定できる。
【００３５】
一変形実施形態によれば、レーザ処理後にガラス表面上に残った転写材料を、ふき取りによってガラス表面から除去することを予定できる（ふき取りによる乾燥）。つまり、簡単なふき取りにより、乾燥ガラス表面が得られる。
【００３６】
一変形実施形態によれば、レーザプリントヘッドを使用することを想定でき、レーザプリントヘッドを使って、ソーダ石灰ガラスの１つの局所ガラス表面または複数の局所ガラス表面、例えば、１００ｍｍ×１００ｍｍの平面または各１００ｍｍ×１００ｍｍの平面を、少なくとも１つのレーザ光線を利用して、または１つもしくは複数のレーザによる複数のレーザ光線を利用して加熱する。より大きなガラス表面を処理するためには、複数の個別面を順々に、重複的または非重複的に、少なくとも１つのレーザ光線を利用して処理ないしは加熱してもよいし、１つまたは複数のレーザによる複数のレーザ光線を利用して処理ないしは加熱してもよい。
【００３７】
好ましい一変形実施形態によれば、銀から構成される層を有する転写支持体を、その保護層により、好ましくはガラスからなる、特に押え板として形成されている押え体を使って、ガラス表面に対して押し付けることを予定できる。
【００３８】
本発明はさらに、本発明による方法によって製造された殺生物性、特に殺菌性ガラス表面を有するソーダ石灰ガラス、特にフロート（板）ガラスに関する。有利な一形態によれば、ガラス表面が、面状または点状の、および／または点としての殺生物性構造を含むことを予定できる。
【００３９】
本発明のさらなる利点、特徴および観点は、本発明の好ましい一例示的実施形態を記載する以下の記載部分から読み取れる。
【００４０】
例示的実施形態
本実験では、銀転写リボンとして形成されている転写支持体、およびファイバレーザを利用して、ソーダ石灰ガラスの殺生物性ガラス表面を製造した。
【００４１】
ガラス種としては、市販のスライドグラスの形態のフロートガラスを利用した（寸法：７６×２６×１ｍｍ）。フロートガラスないしはスライドグラスは、槽側と空気側とを有していた。製造プロセス中にスライドグラスのガラスの（スズ）槽側において拡散したスズに起因する、このガラス側は、ここで望ましいイオン交換に適切なものでない。スズは還元剤として作用し、回収される銀イオンを再び原子状銀ないしは銀ナノ粒子へと還元させる。それらの原子状銀ないしは銀ナノ粒子によってガラスが着色される。そのため、まずＵＶ光下に空気側を定め、次いでその側をすべての実験用にプロセス側と定めた。
【００４２】
銀転写リボンは、支持層として、プラスチックリボンを含んでいた。プラスチックリボンの片側は、接着促進剤層でコーティングされていたか、またはコーティングされており、その層は、スパッタリングされた銀から構成されるごく薄い層でコーティングされていたか、またはコーティングしてあった。
【００４３】
この場合、銀は原子状で存在していた。銀層は、ワニス層として形成された保護層でコーティングされていたか、またはコーティングしてあった。銀層と保護層とが支持層のコーティングを形成した。
【００４４】
つまり、銀転写リボンは複数の層を有しており、詳細には、プラスチックリボンから形成された支持層と、銀層と、支持層と銀層との間に形成された、プラスチックリボン上での銀の付着を仲介するための接着促進剤層と、銀層上に直接的に配置ないしは施与された、銀層を被覆する、銀層を保護するためのワニス層である。
【００４５】
ここでは上側を形成していたガラス製スライドグラスの空気側に、転写支持体の表側を形成していた保護層がガラス表面に直接接触するように銀転写リボンを載せた。
【００４６】
ガラス製スライドグラスに、銀転写リボンを、その保護層を介して特に良好に密接させるために、さらなるガラス板を使って、銀転写リボンを、ガラス製スライドグラスに面したその保護層により、フロートガラスからなるガラス製スライドグラスの空気側のガラス表面へと押し付けた。このさらなるガラス板は、押えガラス板とも呼ばれ得る。
【００４７】
それに続くイオン交換のためのエネルギー供給元として、Ｎｄ：ＹＡＧファイバレーザを使用した。このレーザは、λ＝１０６４ｎｍの主波長において放射した。その波長では、このレーザの光線は、ガラス中で比較的わずかしか吸収されない。
【００４８】
その保護層（表側）によりガラス表面上に直接に密接する転写支持体（銀転写リボン）を起点に、転写支持体に押し付けた押えガラス板の、転写支持体から反対方向へと離れた方のガラス板側に、レーザが放射するレーザ光線を照射した。それにより、押えガラス板の下側に位置する転写支持体にも、レーザが放射するレーザ光線を照射した。
【００４９】
したがって、そのレーザのレーザ光線が、上側の押えガラス板を通って、その下側に位置する転写支持体（銀転写リボン）内まで貫通することが可能であった。
【００５０】
予想に反して、驚くべきことに、１０６４ｎｍという主波長を有するレーザ光線において、転写支持体（銀転写リボン）の銀ないしは銀層でレーザ光線のほぼ完全な反射が起こるのではなく、しかもその逆に、コーティングの銀内ないしは銀層内へと十分なエネルギーを入射させることが可能であったため、殺生物性作用の達成に十分な、ソーダ石灰ガラス由来のナトリウムイオンと転写支持体の銀由来ないしは銀層由来の銀イオンとのイオン交換が起こり、かつソーダ石灰ガラスのガラス表面の領域にある銀イオンの組込みが起こることが判明した。
【００５１】
銀転写リボン内の銀は、ワニスないしはワニス層を利用して固定されているため、転写支持体がガラス製スライドグラスのフロートガラス表面と接触した際に、銀による、フロートガラス表面の汚染は起こらなかった。レーザプロセス後に初めて、転写リボンは、処理された部位、つまり少なくとも１つのレーザの少なくとも１つのレーザ光線が照射された部位でのみ、ガラス製スライドグラスに軽く付着した。その結果、そのガラス表面は、きわめて均質に、かつ所望の領域でのみコーティングされた。ファイバレーザの使用も、銀コーティングの均質性のさらなる上昇をもたらした。ファイバレーザの使用により、ＣＯ２レーザの使用と比べて高い、コーティングの均質性を達成できた。